(57)【要約】【課題】  オイルミストの発生を抑制する能力に優れるオイルミスト抑制剤を提供することを目的とする。本発明はさらに、切削・研削加工の工程において長時間せん断を受けてもオイルミストの発生を抑制する能力が低下しないオイルミスト抑制剤を提供することを目的とする。【解決手段】  本発明は、シリコーン粒子からなるオイルミスト抑制剤を提供する。更には、本発明は、０．１〜５０μｍの範囲にある体積平均粒径を有するシリコーン粒子からなるオイルミスト抑制剤を提供する。さらに本発明は、該オイルミスト抑制剤を含む油剤、特には、切削加工用又は研削加工用である油剤を提供する。【選択図】なし【特許請求の範囲】
【請求項１】
シリコーン粒子からなるオイルミスト抑制剤。
【請求項２】
シリコーン粒子が、０．１〜５０μｍの範囲にある体積平均粒径を有する、請求項１記載のオイルミスト抑制剤。
【請求項３】
シリコーン粒子が、シリコーンゴム粒子、ポリオルガノシルセスキオキサン粒子、およびシリコーンゴム粒子表面をポリオルガノシルセスキオキサンで被覆した粒子から選択される少なくとも１種である、請求項１または２記載のオイルミスト抑制剤。
【請求項４】
請求項１〜３のいずれか１項記載のオイルミスト抑制剤を含有する油剤。
【請求項５】
切削加工用または研削加工用である、請求項４記載の油剤。
【発明の詳細な説明】
【技術分野】
【０００１】
本発明はオイルミスト抑制剤に関する。特には、切削・研削加工用の油剤に添加されるオイルミスト抑制剤に関する。
【背景技術】
【０００２】
切削・研削加工においては、加工に用いられるドリル、エンドミル、バイト、砥石等の工具の寿命延長や被加工物の表面粗さの向上、並びにそれによる加工能率の向上といった機械加工における生産性の向上を目的として、通常、切削・研削加工用油剤が使用されている。
【０００３】
高速で切削加工する際、油剤は加工物あるいは工具によってせん断を受け、物理的に微細化されて空気中を漂う油剤粒子（オイルミスト）を発生する。これらのオイルミストのうち、粒径の大きいミストは比較的短時間で凝集（再液化）するが、微細なミストは凝集が進行する前に大気中に開放されることとなる。その結果として工場内は飛散した油で汚れ、また作業環境上の問題となる。
【０００４】
オイルミストの発生を抑制するために、油剤にポリ（メタ）アクリレートやポリイソブチレンなどの高分子量の有機化合物からなるオイルミスト抑制剤が提供されている。特許文献１には、平均分子量１０，０００以上であり、油溶性を有するビニル型化合物の重合体である切削油用アンチミスト剤が記載されている。特許文献２には、炭素数６〜２０のアルケン重合体と基油とからなる、潤滑油製品のミスト発生抑制剤が記載されている。
【先行技術文献】
【特許文献】
【０００５】
【特許文献１】特開昭５５−７１７９３号公報
【特許文献２】特開２００８−２４８１１０号公報
【発明の概要】
【発明が解決しようとする課題】
【０００６】
しかし、特許文献１及び２に記載されているような有機化合物のポリマーでは、オイルミストの発生を抑制する効果が不十分であるという問題がある。さらに、切削・研削加工の工程においてポンプの循環などにより油剤が長時間せん断を受けると、ポリマーがせん断により低分子化し、オイルミスト抑制効果が低下するという問題があった。
【０００７】
従って本発明は、上記事情に鑑み、オイルミストの発生を抑制する能力に優れるオイルミスト抑制剤を提供することを目的とする。本発明はさらに、切削・研削加工の工程において長時間せん断を受けてもオイルミストの発生を抑制する能力が低下しないオイルミスト抑制剤を提供することを目的とする。
【課題を解決するための手段】
【０００８】
本発明者らは、上記目的を達成するために鋭意検討した結果、シリコーン粒子にオイルミストの発生を抑制する性能があることを見出し、本発明を成すに至った。
【０００９】
即ち、本発明は、シリコーン粒子からなるオイルミスト抑制剤を提供する。更には、本発明は、０．１〜５０μｍの範囲にある体積平均粒径を有するシリコーン粒子からなるオイルミスト抑制剤を提供する。さらに本発明は、該オイルミスト抑制剤を含む油剤、特には、切削加工用又は研削加工用である油剤を提供する。
【発明の効果】
【００１０】
シリコーン粒子からなるオイルミスト抑制剤を油剤に添加することにより、オイルミストの発生を抑制することができる。さらに、本発明のオイルミスト抑制剤は、せん断を受けてもそのオイルミスト抑制能が低下しないという特徴を有する。従って、本発明のオイルミスト抑制剤を切削・研削加工用油剤に配合することにより、加工時に発生するオイルミストを大幅に低減することができ、作業環境を改善することができる。
【発明を実施するための形態】
【００１１】
以下、本発明について詳しく説明する。
【００１２】
本発明は、シリコーン粒子からなるオイルミスト抑制剤であることを特徴とする。シリコーン粒子の形状は特に限定されず、例えば、球状、紡錘形状、偏平形状、粒子表面に凸部がある形状、粒子表面に凹みがある形状、不定形状、粒子が２個以上直鎖状に連なった形状、粒子が２個以上凝集した形状等が挙げられる。中でも、球状が好ましい。粒子の形状は該粒子を電子顕微鏡にて観察することにより確認することができる。
【００１３】
本発明のオイルミスト抑制剤において、特には、シリコーン粒子が、好ましくは０．１〜５０μｍの範囲、より好ましくは０．３〜３０μｍの範囲、さらに好ましくは０．５〜２０μｍの範囲、さらに好ましくは０．６５〜１５μｍの範囲、特には０．８〜１２μｍの範囲にある体積平均粒径を有することが好ましい。シリコーン粒子の体積平均粒径が上記範囲内にあることにより、従来の有機化合物ポリマーからなるオイルミスト抑制剤に比較して、より優れたオイルミスト抑制能を発揮することができる。尚、本発明において、体積平均粒径とは、レーザー回折・散乱法によって求めた体積基準の平均粒径を意味する。体積平均粒径は、レーザー回折／散乱式粒度分布測定装置で測定することができる。例えば、株式会社  堀場製作所製のＬＡ−９２０や、日機装株式会社製のマイクロトラックＭＴ３０００により測定することができる。
【００１４】
本発明において、シリコーン粒子の種類は特に限定されず、従来公知のシリコーン粒子を使用することができる。好ましくは、シリコーンゴム粒子、ポリオルガノシルセスキオキサン粒子、およびシリコーンゴム粒子表面をポリオルガノシルセスキオキサンで被覆した粒子が挙げられる。これらのシリコーン粒子は、１種類を単独で、あるいは２種類以上を混合して使用してもよい。
【００１５】
シリコーンゴム粒子
シリコーンゴム粒子は、ゴム弾性を有し、べたつきがないシリコーン硬化物の粒子である。該シリコーンゴム粒子は、油剤を吸収して膨潤するものであってもよい。シリコーンゴム粒子は従来公知のものを使用することができ、その構造は特に限定されるものでない。特には、硬化性液状シリコーン組成物の硬化物である。該シリコーンゴム粒子のゴム硬度は、ＪＩＳ  Ｋ  ６２５３に規定されているタイプＡデュロメータによる測定で５以上、より好ましくは１０以上、さらに好ましくは２０以上であるのがよい。ゴム硬度の上限は特に制限されないが、通常９０以下、特には８０以下である。ゴム硬度が上記下限値未満であると、シリコーンゴム粒子の凝集性が強くなり、油剤に対する分散性が悪く、オイルミスト抑制性能が乏しくなる場合がある。
【００１６】
シリコーンゴム粒子の製造方法は、従来公知の方法に従えばよい。該方法としては、硬化性液状シリコーン組成物を、縮合反応、ラジカル反応、又は付加反応により硬化して製造する方法が挙げられる。詳細には、メトキシシリル基（≡ＳｉＯＣＨ3）とヒドロキシシリル基（≡ＳｉＯＨ）との縮合反応、ヒドロシリル基（≡ＳｉＨ）とヒドロキシシリル基（≡ＳｉＯＨ）との縮合反応、メルカプトプロピルシリル基（≡Ｓｉ−Ｃ3Ｈ6ＳＨ）とビニルシリル基（≡ＳｉＣＨ＝ＣＨ2）とのラジカル反応、及びビニルシリル基（≡ＳｉＣＨ＝ＣＨ2）とヒドロシリル基（≡ＳｉＨ）との付加反応によるものが例示される。特には、反応性の点から、縮合反応又は付加反応により硬化することが好ましい。
【００１７】
例えば、付加反応を用いて球状のシリコーンゴム粒子を製造する方法としては、特開昭６２−２４３６２１号公報、特開昭６２−２５７９３９号公報、及び特開昭６３−１７９５９号公報に記載されている方法を使用することができる。特開昭６２−２４３６２１号公報には、一分子中に１価オレフィン性不飽和基を少なくとも２個有するオルガノポリシロキサン、一分子中にケイ素原子に結合した水素原子を少なくとも２個有するオルガノハイドロジェンポリシロキサン、および白金系触媒とからなる硬化性液状シリコーン組成物を、界面活性剤を用いて温度０〜２５℃の範囲で乳化して水性エマルジョンとした後、２５℃以上の水に分散し、硬化させることにより製造する方法が記載されている。特開昭６２−２５７９３９号公報には、一分子中に１価オレフィン性不飽和基を少なくとも２個有するオルガノポリシロキサンと、一分子中にケイ素原子に結合した水素原子を少なくとも２個有するオルガノハイドロジェンポリシロキサンとからなる硬化性液状シリコーン組成物を、界面活性剤を用いて水性エマルジョンとした後、白金系触媒を添加して硬化させることにより製造する方法が記載されている。特開昭６３−１７９５９号公報には、一分子中に１価オレフィン性不飽和基を少なくとも２個有するオルガノポリシロキサン、一分子中にケイ素原子に結合した水素原子を少なくとも２個有するオルガノハイドロジェンポリシロキサン、および白金系触媒とからなる硬化性液状シリコーン組成物を、温度−６０〜＋５℃の範囲で混合し、該混合物を温度８０〜２００℃の熱風中に噴霧して噴霧状態で硬化させることにより製造する方法が記載されている。
【００１８】
該シリコーンゴム粒子としては、特には、−（Ｒ１２ＳｉＯ２／２）ｎ−で示される直鎖状オルガノシロキサンブロックを有するオルガノポリシロキサンの硬化物が挙げられる。上記式中のＲ１は、置換もしくは非置換の、炭素数１〜３０、好ましくは１〜２０の１価炭化水素基である。Ｒ１としては、例えば、メチル基、エチル基、プロピル基、ブチル基、ペンチル基、ヘキシル基、ヘプチル基、オクチル基、デシル基、ウンデシル基、ドデシル基、テトラデシル基、ペンタデシル基、ヘキサデシル基、ヘプタデシル基、オクタデシル基、ノナデシル基、イコシル基（＝エイコシル基）、ヘンイコシル基（＝ヘンエイコシル基）、ドコシル基、トリコシル基、テトラデシル基、トリアコンチル基等のアルキル基；フェニル基、トリル基、ナフチル基等のアリール基；ベンジル基、フェネチル基等のアラルキル基；ビニル基、アリル基等のアルケニル基；シクロペンチル基、シクロヘキシル基、シクロヘプチル基等のシクロアルキル基；およびこれらの基の炭素原子に結合した水素原子の一部または全部をハロゲン原子（フッ素原子、塩素原子、臭素原子、ヨウ素原子）および／またはアクリロイルオキシ基、メタクリロイルオキシ基、エポキシ基、グリシドキシ基、カルボキシル基等で置換した基等が挙げられる。中でも、メチル基が好ましい。ｎは５〜５，０００の整数、好ましくは１０〜３，０００の整数である。
【００１９】
ポリオルガノシルセスキオキサン粒子
ポリオルガノシルセスキオキサン粒子は、３官能性シランを加水分解及び縮合反応することにより得られる三次元網目状架橋構造を有する、レジン状固体物の粒子である。本発明において該ポリオルガノシルセスオキサン粒子は、従来公知のものを使用することができ、その構造は特に限定されるものでないが、油剤に溶解せず、かつ融点が８０℃以上もしくは融点を有しないものであることが好ましい。
【００２０】
該ポリオルガノシルセスキオキサン粒子の製造は、従来公知の方法に従えばよい。例えば、特公昭４０−１６９１７号公報、特開昭６３−７７９４０号公報、特開平４−８８０２３号公報に記載されている方法を使用することができる。特公昭４０−１６９１７号公報には、水溶性アルカリ性物質を含有する水に、メチルトリメトキシシラン、メチルトリエトキシシランおよびそれらの混合物から選択されるシランを、攪拌しながら添加することにより製造する方法が記載されている。特開昭６３−７７９４０号公報には、メチルトリアルコキシシランおよび／またはその部分加水分解縮合物を上層とし、アンモニアまたはアミンの水溶液を下層にして、これらの界面でメチルトリアルコキシシランおよび／またはその部分加水分解縮合物を加水分解・縮合反応させることにより製造する方法が記載されている。特開平４−８８０２３号公報には、メチルトリアルコキシシランおよび／またはその部分加水分解縮合物と水を攪拌し、均一溶液とした後、アルカリを添加することにより製造する方法が記載されている。
【００２１】
該ポリオルガノシルセスキオキサン粒子は、特には、Ｒ２ＳｉＯ３／２で示される単位が三次元網目状に架橋した構造を有する。該ポリオルガノシルセスキオキサン粒子は、上述した通り、アルコキシシラン、シラノール基含有シラン、あるいはこれらの部分加水分解縮合物を加水分解及び縮合反応させることにより製造されるため、構造中に未反応のシラノール基が残存することがある。そのため、構造中にＲ２Ｓｉ(ＯＨ)Ｏ２／２で示される単位を含んでいてもよい。
【００２２】
上記式において、Ｒ２は、置換又は非置換の、炭素数１〜２０、好ましくは炭素数１〜６の１価炭化水素基である。例えば、メチル基、エチル基、プロピル基、ブチル基、ペンチル基、ヘキシル基、ヘプチル基、オクチル基、デシル基、ウンデシル基、ドデシル基、テトラデシル基、ペンタデシル基、ヘキサデシル基、ヘプタデシル基、オクタデシル基、ノナデシル基、イコシル基（＝エイコシル基）等のアルキル基；ビニル基、アリル基等のアルケニル基；フェニル基、トリル基、ナフチル基等のアリール基；ベンジル基、フェネチル基等のアラルキル基；シクロペンチル基、シクロヘキシル基、シクロヘプチル基等のシクロアルキル基；及びこれらの基の炭素原子に結合した水素原子の一部又は全部をハロゲン原子（フッ素原子、塩素原子、臭素原子、ヨウ素原子）等の原子及び／又はアミノ基、アクリロイルオキシ基、メタクリロイルオキシ基、エポキシ基、グリシドキシ基、メルカプト基、カルボキシル基等の置換基で置換した炭化水素基等が挙げられる。中でも、球状の粒子を得るためには、Ｒ２の５０モル％以上、好ましくは８０モル％以上、より好ましくは９０モル％以上が、メチル基、ビニル基、フェニル基、アクリロイルオキシアルキル基、又はフロロアルキル基であることが好ましい。
【００２３】
上記ポリオルガノシルセスキオキサン粒子は、Ｒ２ＳｉＯ３／２単位の他に、Ｒ２２ＳｉＯ２／２単位、Ｒ２３ＳｉＯ１／２単位、及びＳｉＯ４／２単位の少なくとも１種を含んでいてもよい。Ｒ２は上述した通りである。ポリオルガノシルセスキオキサン中のＲ２ＳｉＯ３／２単位の含有率は、全シロキサン単位中、好ましくは４０〜１００モル％、より好ましくは８０〜１００モル％、更には９０〜１００モル％である。
【００２４】
シリコーンゴム粒子表面をポリオルガノシルセスキオキサンで被覆した粒子
シリコーンゴム粒子表面をポリオルガノシルセスキオキサンで被覆した粒子は、従来公知のものを使用することができ、その構造は特に限定されるものでない。シリコーンゴム粒子としては、上述したシリコーンゴム粒子と同じ構造が挙げられる。ポリオルガノシルセスキオキサンとしては、上述したポリオルガノシルセスキオキサン粒子と同じ構造が挙げられる。
【００２５】
シリコーンゴム粒子表面をポリオルガノシルセスキオキサンで被覆した粒子の製造は、従来公知の方法に従えばよい。例えば、特開平７−１９６８１５号公報に記載されている方法を使用することができる。詳細には、シリコーンゴム球状粒子の水分散液に、アルカリ性物質またはアルカリ性水溶液と、オルガノトリアルコキシシランを添加し、加水分解及び縮合反応させる方法である。
【００２６】
シリコーンゴム粒子表面をポリオルガノシルセスキオキサンで被覆した粒子は、シリコーンゴム粒子１００質量部に対するポリオルガノシルセスキオキサンの量が０．５〜２５質量部、好ましくは１〜１５質量部の範囲であるのが好ましい。  
【００２７】
本発明はさらに、上述したシリコーン粒子からなるオイルミスト抑制剤を含有する油剤を提供する。本発明のオイルミスト抑制剤の対象となる油剤は、特には、切削加工用、研削加工用の油剤である。より詳細には、鉄鋼、合金鋼、アルミ等の金属部材、石英、シリコン、セラミックス、カーボン等の脆性部材の切削・研削加工用の油剤である。該油剤の基油は、上記用途に通常使用されるものであればよい。例えば、天然動植物油脂類及び半合成油脂、炭化水素油、ポリグリコール、フェニルエーテル、エステル油、シリコーン油、及びフッ素系油剤等が挙げられる。
【００２８】
油剤中、本発明のオイルミスト抑制剤の添加量は、０．１〜１０質量％が好ましく、より好ましくは０．３〜８質量％、より好ましくは０．５〜５質量％、更に好ましくは０．８〜３質量％である。オイルミスト抑制剤の添加量が上記上限値を超えてもオイルミスト抑制効果はそれ以上向上しない場合がある。また、添加量が上記下限値未満では、オイルミストの発生を抑制する効果が十分得られない場合がある。油剤の調製方法は、従来公知の方法に従えばよく、特に制限されるものでない。
【００２９】
油剤は必要に応じて従来公知の添加剤を含むことができる。該添加剤としては、油性向上剤、極圧剤、有機酸塩、酸化防止剤、潤滑剤、増膜剤、防錆剤、消泡剤、金属不活化剤等が挙げられる。また、油剤は、本発明の効果を阻害しない範囲において、高分子量の有機化合物からなるオイルミスト抑制剤を含むことができる。添加剤の配合量は、従来公知の方法に従い、本発明の効果を阻害しない範囲において適宜調整すればよい。
【実施例】
【００３０】
以下、実施例及び比較例を示し、本発明をより詳細に説明するが、本発明は下記の実施例に制限されるものではない。
【００３１】
［オイルミスト発生方法およびオイルミスト量測定方法］
試料（油剤）を塗布したロールを高速回転させてミストを発生させる装置、ミスチングテスタ（商品名、(株)東洋精機製作所製）を用い、試料（油剤）量１．６ｇ、ロール回転数２，５００ｒｐｍの条件でミストを発生させた。ミスチングテスタ作動３０秒後、５０秒後、１００秒後、１５０秒後、２００秒後、２５０秒後、および３００秒後に、夫々、ロールから９０ｍｍの位置のミスト量を、デジタル粉塵計ＤｕｓｔＴｒａｋ  Ｍｏｄｅｌ  ８５２０（ＴＳＩ  Ｉｎｃｏｒａｔｅｄ社製、商品名）を用いて測定した。
【００３２】
［実施例１］
シリコーン粒子−１（シリコーンゴム粒子）の製造
下記式（１）で示される、粘度が５８０ｍｍ２／ｓのメチルビニルポリシロキサン５００ｇと、
【化１】
2014055265.tif 000002
下記式（２）で示される、粘度が３０ｍｍ２／ｓのメチルハイドロジェンポリシロキサン１９ｇ（式（１）の化合物が有するビニル基１個に対し、式（２）の化合物が有するヒドロシリル基の個数が１．０６個となる量）を、
【化２】
2014055265.tif 000003
容量１リットルのガラスビーカーに仕込み、ホモミキサーを用いて２，０００ｒｐｍで撹拌溶解させた。次いで、ポリオキシエチレンラウリルエーテル（エチレンオキサイド付加モル数＝９モル）３ｇと水５５ｇを加え、ホモミキサーを用いて６，０００ｒｐｍで撹拌したところ、水中油滴型となり、増粘が認められた。該混合物を更に１５分間撹拌した。次いで、該混合物を２，０００ｒｐｍで撹拌しながら、水４２１ｇを加えたところ、均一な白色エマルジョンが得られた。該エマルジョンを、錨型攪拌翼を備えた容量１リットルのガラスフラスコに移し、液温を１５〜２０℃にした後、撹拌下で、塩化白金酸−オレフィン錯体のトルエン溶液（白金含有量０．５％）０．８ｇとポリオキシエチレンラウリルエーテル（エチレンオキサイド付加モル数＝９モル）１．６ｇの混合溶解物を添加した。該混合物を１５〜２０℃で１２時間撹拌し、シリコーンゴム粒子の水分散液を得た。
【００３３】
上記で得られた、シリコーンゴム粒子の水分散液１７０ｇに、水１３０ｇを添加して希釈した後、スプレードライヤーにて熱風温度１３０℃で乾燥し、シリコーンゴム粒子を得た。得られた粒子の形状を電子顕微鏡にて観察したところ、球状であった。得られたシリコーンゴム粒子をシリコーン粒子−１と称する。
【００３４】
上記で得られたシリコーン粒子−１の体積平均粒径を、ＬＡ−９２０（レーザー回折／散乱式粒度分布測定装置、(株)堀場製作所製、商品名）を用いて測定したところ、４．９μｍであった。
【００３５】
上記シリコーンゴム粒子の硬度測定
別途、上記式（１）で示されるメチルビニルポリシロキサン、上記式（２）で示されるメチルハイドロジェンポリシロキサン、および塩化白金酸−オレフィン錯体のトルエン溶液（白金含有量０．５％）を、上記と同じ配合割合で混合した。得られた混合物をアルミシャーレに流し込み、厚みが１０ｍｍとなるようにした。２５℃で２４時間放置後、５０℃の恒温槽内で１時間加熱した。得られた硬化物はべたつきのないシリコーンゴムであった。該シリコーンゴムの硬度をデュロメータＡ硬度計で測定したところ２９であった。
【００３６】
油剤の調製
ＴＲＩＦＡＴ  Ｓ−３０８（トリ２−エチルヘキサン酸グリセリル、日光ケミカルズ(株)製）９７ｇに、シリコーン粒子−１を３ｇ添加した。ディスパミキサーを用いて、２，０００ｒｐｍで１分間攪拌分散して油剤を調製した。該油剤を用い、上述した方法にてオイルミストを発生させ、そのミスト発生量を測定した。結果を表１に示す。
【００３７】
［実施例２］
シリコーン粒子−２（ポリメチルシルセスキオキサン粒子）の製造
錨型攪拌翼を備えた容量２リットルのガラスフラスコにイオン交換水８５０ｇ及び２８％アンモニア水２０ｇを仕込み、水温を２０℃とした。該溶液の２５℃でのｐＨは１１．５であった。翼回転数１００ｒｐｍで撹拌しながら、メチルトリメトキシシラン１３０ｇを１４０分かけて滴下した。滴下する間は液温を１５〜２５℃に保った。滴下終了後、液温を１５〜２５℃に保ち、さらに１時間撹拌を行った。その後、液温を７５〜８０℃まで加熱し、さらに４時間撹拌を行った。得られたスラリー液を、加圧濾過器を用いて脱液してケーキ状物とし、このケーキ状物を熱風循環乾燥機中で１０５℃の温度で乾燥した。乾燥物をジェットミルで解砕して、ポリメチルシルセスキオキサン粒子を得た。該ポリメチルシルセスキオキサン粒子をシリコーン粒子−２と称する。
【００３８】
上記で得られたシリコーン粒子−２の体積平均粒径を、ＬＡ−９２０を用いて測定したところ１．９μｍであった。また、該粒子の形状を電子顕微鏡にて観察したところ、球状であった。
【００３９】
油剤の調製
ＴＲＩＦＡＴ  Ｓ−３０８  ９７ｇにシリコーン粒子−２を３ｇ添加し、ガラス棒にて攪拌分散して油剤を調製した。該油剤を用い、上述した方法にてオイルミストを発生させ、そのミスト発生量を測定した。結果を表１に示す。
【００４０】
［実施例３］
シリコーン粒子−３（ポリメチルシルセスキオキサン粒子）の製造
錨型攪拌翼を備えた容量２リットルのガラスフラスコにイオン交換水８５０ｇ及び２８％アンモニア水２０ｇを仕込み、水温を５℃とした。該溶液の２５℃でのｐＨは１１．５であった。翼回転数１００ｒｐｍで撹拌しながら、メチルトリメトキシシラン２０ｇ、テトラメトキシシラン０．２ｇ、およびトリメチルシラノール０．１ｇの混合溶解物を投入した。その後、液温を５〜１０℃に保ち１０分間攪拌した。次いで、該混合液中に、メチルトリメトキシシラン１１０ｇを１２０分かけて滴下した。滴下する間は液温を５〜１０℃に保った。滴下終了後、液温を５〜１０℃に保ち、さらに１時間撹拌を行った後、液温を７５〜８０℃まで加熱し、さらに４時間撹拌を行った。得られたスラリー液を、加圧濾過器を用いて脱液してケーキ状物とし、このケーキ状物を熱風循環乾燥機中で１０５℃の温度で乾燥した。乾燥物をジェットミルで解砕して、ＣＨ３ＳｉＯ３／２単位を主とするポリメチルシルセスキオキサン粒子（ＣＨ３ＳｉＯ３／２単位／ＳｉＯ４／２単位／（ＣＨ３）３ＳｉＯ１／２単位のモル比＝９９．７５／０．１４／０．１１）を得た。該ポリメチルシルセスキオキサン粒子をシリコーン粒子−３と称する。
【００４１】
上記で得られたシリコーン粒子−３の体積平均粒径を、ＬＡ−９２０を用いて測定したところ０．８μｍであった。また、該粒子の形状を電子顕微鏡にて観察したところ、球状であった。
【００４２】
油剤の調製
ＴＲＩＦＡＴ  Ｓ−３０８  ９７ｇにシリコーン粒子−３を３ｇ添加し、ガラス棒にて攪拌分散して油剤を調製した。該油剤を用い、上述した方法にてオイルミストを発生させ、そのミスト発生量を測定した。結果を表１に示す。
【００４３】
［実施例４］
シリコーン粒子−４（ポリメチルシルセスキオキサン粒子）の製造
錨型攪拌翼を備えた容量２リットルのガラスフラスコにイオン交換水７７０ｇ及び１−ペンタノール２０ｇを仕込み、液温を１５℃とした。翼回転数１５０ｒｐｍで撹拌しながらメチルトリメトキシシラン１７０ｇを投入した。その後、液温を１５〜１８℃に保ち、２時間攪拌した。次いで、同温度にて、翼回転数２５０ｒｐｍで攪拌しながら２．８％アンモニア水２．５ｇを投入し、さらに１分間攪拌した後、攪拌を停止した。液温１５〜１８℃で１６時間静置後、翼回転数１００ｒｐｍの条件で撹拌を開始し、液温が６５〜７０℃となるまで加熱した後、攪拌しながら２８％アンモニア水３８ｇを投入し、さらに液温６５〜７０℃で４時間撹拌を行った。得られたスラリー液を、加圧濾過器を用いて脱液してケーキ状物とし、このケーキ状物を熱風循環乾燥機中で１０５℃の温度で乾燥した。乾燥物をジェットミルで解砕して、ポリメチルシルセスキオキサン粒子を得た。該ポリメチルシルセスキオキサン粒子をシリコーン粒子−４と称する。
【００４４】
得られたシリコーン粒子−４の体積平均粒径を、ＬＡ−９２０を用いて測定したところ１２μｍであった。また、該粒子の形状を電子顕微鏡にて観察したところ、球状であった。
【００４５】
油剤の調製
ＴＲＩＦＡＴ  Ｓ−３０８  ９７ｇにシリコーン粒子−４を３ｇ添加し、ガラス棒にて攪拌分散して油剤を調製した。該油剤を用い、上述した方法にてオイルミストを発生させ、そのミスト発生量を測定した。結果を表１に示す。
【００４６】
［実施例５］
シリコーン粒子−５（シリコーンゴム粒子表面をポリメチルシルセスキオキサンで被覆した粒子）の製造
実施例１にて製造した、シリコーンゴム粒子の水分散液２９０ｇを、錨型攪拌翼を備えた容量２リットルのガラスフラスコに入れ、さらに水６７１ｇ、および２８％アンモニア水１９ｇを添加した後、液温を７℃にした。該溶液の２５℃でのｐＨは１１．３であった。翼回転数１００ｒｐｍで撹拌しながら、メチルトリメトキシシラン２０ｇ（シリコーンゴム粒子１００質量部に対し、加水分解・縮合反応後の（即ち、被覆する）ポリメチルシルセスキオキサンの量が６．５質量部となる量）を２０分かけて滴下した。滴下する間は液温を５〜１０℃に保った。さらに５〜１０℃で１時間攪拌を行い、次いで、液温を５５〜６０℃まで加熱した。液温を５５〜６０℃に保ったまま更に１時間攪拌を行った。該工程により、メチルトリメトキシシランの加水分解及び縮合反応を完結させた。得られたスラリー液を、加圧濾過器を用いて脱液してケーキ状物とした。該ケーキ状物を、錨型攪拌翼を備えた容量２リットルのガラスフラスコに移し、水１，０００ｇを添加し、３０分間攪拌を行った後、加圧ろ過器を用いて脱液した。さらに同じ操作を２回繰り返した後、得られたケーキ状物を熱風循環乾燥機中で１０５℃の温度で乾燥した。乾燥物をジェットミルで解砕して、シリコーンゴム粒子表面をポリメチルシルセスキオキサンで被覆した粒子を得た。該粒子をシリコーン粒子−５と称する。
【００４７】
上記で得られたシリコーン粒子−５の体積平均粒径を、ＬＡ−９２０を用いて測定したところ、５．３μｍであった。また、該粒子の形状を電子顕微鏡にて観察したところ、粒子の表面が約１００ｎｍの粒状形状物（ポリメチルシルセスキオキサン）で被覆された球状粒子であった。
【００４８】
油剤の調製
ＴＲＩＦＡＴ  Ｓ−３０８  ９７ｇにシリコーン粒子−５を３ｇ添加し、ガラス棒にて攪拌分散して油剤を調製した。該油剤を用い、上述した方法にてオイルミストを発生させ、そのミスト発生量を測定した。結果を表１に示す。
【００４９】
［実施例６］
シリコーン粒子−６（シリコーンゴム粒子表面をポリメチルシルセスキオキサンで被覆した粒子）の製造
上記式（１）で示される、粘度が５８０ｍｍ２／ｓのメチルビニルポリシロキサン５００ｇと、上記式（２）で示される、粘度が３０ｍｍ２／ｓのメチルハイドロジェンポリシロキサン１９ｇ（式（１）の化合物が有するビニル基１個に対し、式（２）の化合物が有するヒドロシリル基の個数が１．０６個となる量）を容量１リットルのガラスビーカーに仕込み、ホモミキサーを用いて２，０００ｒｐｍで撹拌溶解させた。次いで、ポリオキシエチレンラウリルエーテル（エチレンオキサイド付加モル数＝９モル）１．２ｇと水１００ｇを加え、ホモミキサーを用いて８，０００ｒｐｍで撹拌したところ、水中油滴型となり、増粘が認められた。該混合物を更に１５分間撹拌した。次いで、該混合物を２，０００ｒｐｍで撹拌しながら、水３７８ｇを加えたところ、均一な白色エマルジョンが得られた。該エマルジョンを、錨型攪拌翼を備えた容量１リットルのガラスフラスコに移し、液温を１５〜２０℃にした後、撹拌下で、塩化白金酸−オレフィン錯体のトルエン溶液（白金含有量０．５％）０．８ｇとポリオキシエチレンラウリルエーテル（エチレンオキサイド付加モル数＝９モル）１．６ｇの混合溶解物を添加した。該混合物を１５〜２０℃で１２時間撹拌し、シリコーンゴム粒子の水分散液を得た。  
【００５０】
上記シリコーンゴム粒子の水分散液３８５ｇを、錨型攪拌翼を備えた容量２リットルのガラスフラスコに入れ、さらに水５８０ｇ、および２８％アンモニア水１８ｇを添加した後、液温を７℃にした。該溶液の２５℃でのｐＨは１１．２であった。翼回転数１００ｒｐｍで撹拌しながら、メチルトリメトキシシラン１７ｇ（シリコーンゴム粒子１００質量部に対し、加水分解・縮合反応後の（即ち、被覆する）ポリメチルシルセスキオキサンの量が４．２質量部となる量）を２０分かけて滴下した。滴下の間は液温を５〜１０℃に保った。さらに５〜１０℃で１時間攪拌を行った。次いで、液温を５５〜６０℃まで加熱した。液温を５５〜６０℃に保ったまま更に１時間攪拌を行った。該工程によりメチルトリメトキシシランの加水分解及び縮合反応を完結させた。得られたスラリー液を、加圧濾過器を用いて脱液してケーキ状物とした。該ケーキ状物を、錨型攪拌翼を備えた容量２リットルのガラスフラスコに移し、水１，０００ｇを添加し、３０分間攪拌を行った後、加圧ろ過器を用いて脱液した。さらに同じ操作を２回繰り返した後、得られたケーキ状物を熱風循環乾燥機中で１０５℃の温度で乾燥した。乾燥物をジェットミルで解砕して、シリコーンゴム粒子表面をポリメチルシルセスキオキサンで被覆した粒子を得た。該粒子をシリコーン粒子−６と称する。
【００５１】
得られたシリコーン粒子−６の体積平均粒径を、ＬＡ−９２０を用いて測定したところ１２μｍであった。また、該粒子の形状を電子顕微鏡にて観察したところ、粒子の表面が約１００ｎｍの粒状形状物（ポリメチルシルセスキオキサン）で被覆された球状粒子であった。
【００５２】
油剤の調製
ＴＲＩＦＡＴ  Ｓ−３０８  ９７ｇにシリコーン粒子−６を３ｇ添加し、ガラス棒にて攪拌分散して油剤を調製した。該油剤を用い、上述した方法にてオイルミストを発生させ、そのミスト発生量を測定した。結果を表１に示す。
【００５３】
［実施例７］
シリコーン粒子−７（シリコーンゴム粒子表面をポリメチルシルセスキオキサンで被覆した粒子）の製造
下記式（３）で示される、粘度が８ｍｍ２／ｓのメチルビニルポリシロキサン８０ｇと
【化３】
2014055265.tif 000004
下記式（４）で示される、粘度が１２０ｍｍ２／ｓのメチルハイドロジェンポリシロキサン２５ｇ（式（３）の化合物が有するビニル基１個に対し、式（４）の化合物が有するヒドロシリル基の個数が１．０８個となる量）
【化４】
2014055265.tif 000005
を容量１リットルのガラスビーカーに仕込み、ホモミキサーを用いて２，０００ｒｐｍで撹拌溶解させた。次いで、ポリオキシエチレンステアリルエーテル（エチレンオキサイド付加モル数＝１０モル）０．６ｇ、ポリオキシエチレンステアリルエーテル（エチレンオキサイド付加モル数＝２０モル）０．９ｇと水５０ｇとの混合溶解物を加え、ホモミキサーを用いて８，０００ｒｐｍで撹拌したところ、水中油滴型となり、増粘が認められた。該混合物を更に１５分間撹拌した。次いで、該混合物を２，０００ｒｐｍで撹拌しながら、水８４３ｇを加え、さらに１００ＭＰａの圧力でホモジナイザーにかけたところ、均一な白色エマルジョンが得られた。該エマルジョンを、錨型攪拌翼を備えた容量１リットルのガラスフラスコに移し、液温を１５〜２０℃にした後、撹拌下で、塩化白金酸−オレフィン錯体のトルエン溶液（白金含有量０．５％）０．３ｇとポリオキシエチレンステアリルエーテル（エチレンオキサイド付加モル数＝１０モル）０．３ｇの混合溶解物を添加した。該混合物を１５〜２０℃で１２時間撹拌し、シリコーンゴム粒子の水分散液を得た。
【００５４】
上記で得られた、シリコーンゴム粒子の水分散液９５２ｇを、錨型攪拌翼による撹拌装置を備えた容量２リットルのガラスフラスコに入れ、さらに水６ｇ、および２８％アンモニア水２０ｇを添加した後、液温を７℃にした。該溶液の２５℃でのｐＨは１１．４であった。翼回転数１００ｒｐｍで撹拌しながら、メチルトリメトキシシラン２２．５ｇ（シリコーンゴム粒子１００質量部に対し、加水分解・縮合反応後の（即ち、被覆する）ポリメチルシルセスキオキサンの量が１１質量部となる量）を２５分かけて滴下した。滴下の間は液温を５〜１０℃に保った。その後、５〜１０℃でさらに１時間攪拌を行った。次いで、液温を５５〜６０℃まで加熱した。液温を５５〜６０℃に保ったままさらに１時間攪拌を行った。該工程によりメチルトリメトキシシランの加水分解及び縮合反応を完結させた。得られたスラリー液を、加圧濾過器を用いて脱液してケーキ状物とした。該ケーキ状物を、錨型攪拌翼を備えた容量２リットルのガラスフラスコに移し、水１，０００ｇを添加し、３０分間攪拌を行った後、加圧ろ過器を用いて脱液した。さらに同じ操作を２回繰り返した後、得られたケーキ状物を熱風循環乾燥機中で１０５℃の温度で乾燥した。乾燥物をジェットミルで解砕して、シリコーンゴム粒子表面をポリメチルシルセスキオキサンで被覆した粒子を得た。該粒子をシリコーン粒子−７と称する。
【００５５】
得られたシリコーン粒子−７の体積平均粒径を、ＬＡ−９２０を用いて測定したところ０．８μｍであった。また、該粒子の形状を電子顕微鏡にて観察したところ、粒子表面が約５０ｎｍの粒状形状物（ポリメチルシルセスキオキサン）で被覆された球状粒子であった。
【００５６】
上記シリコーンゴム粒子の硬度測定
別途、上記式（３）で示されるメチルビニルポリシロキサン、上記式（４）で示されるメチルハイドロジェンポリシロキサン、および塩化白金酸−オレフィン錯体のトルエン溶液（白金含有量０．５％）を、上記と同じ配合割合で混合した。該混合物をアルミシャーレに流し込み、厚みが１０ｍｍになるようにした。２５℃で２４時間放置後、５０℃の恒温槽内で１時間加熱した。得られた硬化物はべたつきのないシリコーンゴムであった。該シリコーンゴムの硬度をデュロメータＡ硬度計で測定したところ７５であった。
【００５７】
油剤の調製
ＴＲＩＦＡＴ  Ｓ−３０８  ９７ｇにシリコーン粒子−７を３ｇ添加し、ガラス棒にて攪拌分散して油剤を調製した。該油剤を用い、上述した方法にてオイルミストを発生させ、そのミスト発生量を測定した。結果を表１に示す。
【００５８】
［実施例８］
ＴＲＩＦＡＴ  Ｓ−３０８  ９９ｇに、実施例４にて製造したシリコーン粒子−４を１ｇ添加し、ガラス棒にて攪拌分散して油剤を調製した。該油剤を用い、上述した方法にてオイルミストを発生させ、そのミスト発生量を測定した。結果を表１に示す。
【００５９】
［実施例９］
オリーブ油（日光ケミカルズ(株)製）９７ｇに、実施例７にて製造したシリコーン粒子−７を３ｇ添加し、ガラス棒にて攪拌分散して油剤を調製した。該油剤を用い、上述した方法にてオイルミストを発生させ、そのミスト発生量を測定した。結果を表１に示す。
【００６０】
［実施例１０］
ＴＲＩＦＡＴ  Ｓ−３０８  ９７ｇに、実施例１にて製造したシリコーン粒子−１を３ｇ添加した。ディスパミキサーを用いて５，０００ｒｐｍで１５分間攪拌して分散およびせん断処理を行った。該油剤を用い、上述した方法にてオイルミストを発生させ、そのミスト発生量を測定した。結果を表１に示す。
【００６１】
［実施例１１］
ＴＲＩＦＡＴ  Ｓ−３０８  ９７ｇに、実施例４にて製造したシリコーン粒子−４を３ｇ添加した。ディスパミキサーを用いて５，０００ｒｐｍで１５分間攪拌して分散およびせん断処理を行った。該油剤を用い、上述した方法にてオイルミストを発生させ、そのミスト発生量を測定した。結果を表１に示す。
【００６２】
［実施例１２］
ＴＲＩＦＡＴ  Ｓ−３０８  ９７ｇに、実施例６にて製造したシリコーン粒子−６を３ｇ添加した。ディスパミキサーを用いて５，０００ｒｐｍで１５分間攪拌して分散およびせん断処理を行った。該油剤を用い、上述した方法にてオイルミストを発生させ、そのミスト発生量を測定した。結果を表１に示す。
【００６３】
［比較例１］  
シリコーン粒子を添加しないＴＲＩＦＡＴ  Ｓ−３０８を用いて、上述した方法にてオイルミストを発生させ、そのミスト発生量を測定した。結果を表１に示す。
【００６４】
［比較例２］  
シリコーン粒子を添加しないオリーブ油を用いて、上述した方法にてオイルミストを発生させ、そのミスト発生量を測定した。結果を表１に示す。
【００６５】
【表１】
2014055265.tif 000006
【００６６】
表１に示す通り、シリコーン粒子は、オイルミストの発生を抑制する効果を有する。さらに、シリコーン粒子を配合した油剤は、せん断を受けてもオイルミスト抑制能力が低下しない。従って、シリコーン粒子はオイルミスト抑制剤として有用である。
【産業上の利用可能性】
【００６７】
本発明のオイルミスト抑制剤は、油剤、特には、切削・研削加工用油剤に配合してオイルミストの発生を抑制するのに有用である。